(57)【要約】本発明はすべての物品に、非永久的に、よごれおよび水をはじく特性を有する被膜を被覆できる方法に関する。物品の表面に所定の高さおよび所定の間隔を有する突起および溝からなる表面構造を製造することにより物品に自己浄化特性を備えることは現在一般的である。これは一般に前記構造を切除するかまたは構造形成粒子を、担体系を使用して固定することにより行われる。従って表面は永久的に自己浄化表面を有する。表面または表面構造の引っ掻き、変色またはその他の損傷の場合に、前記被膜は容易に除去できず、再び被覆できず、物品を再び処理し、表面構造を複雑な方法で除去するかまたは廃棄しなければならない。本発明の被膜はかなり簡単な機械的手段により物品から除去することができる。更に本発明の被膜はアルコールおよび構造を与える粒子からなる懸濁液を物品に被覆することにより容易に製造できる。【特許請求の範囲】
【請求項１】
物品の表面に疎水性粒子の被膜を被覆し、物品の表面に汚れおよび水をはじく特性を有する突起を有する表面構造を製造することにより、物品に剥離可能な汚れおよび水をはじく平面被膜を製造する方法において、疎水性粒子をアルコールに懸濁させ、この懸濁液を物品の少なくとも１つの表面に被覆し、引き続きアルコールを除去することを特徴とする、物品に剥離可能な、汚れおよび水をはじく平面被膜を製造する方法。
【請求項２】
アルコールとしてメタノール、エタノール、またはイソプロパノールを使用する請求項１記載の方法。
【請求項３】
物品の少なくとも１つの表面への懸濁液の被覆を懸濁液に物品を浸漬することにより行う請求項１または２記載の方法。
【請求項４】
物品の少なくとも１つの表面への懸濁液の被覆を物品に懸濁液を噴霧することにより行う請求項１または２記載の方法。
【請求項５】
ナノメートル範囲の不均一な微細構造を粒子表面に有する粒子を使用する請求項１から４までのいずれか１項記載の方法。
【請求項６】
平均粒子直径０.０２〜１００μｍを有する粒子を使用する請求項１から５までのいずれか１項記載の方法。
【請求項７】
平均粒子直径０.１〜３０μｍを有する粒子を使用する請求項６記載の方法。
【請求項８】
珪酸塩、無機物、金属酸化物、金属粉末、珪酸、顔料またはポリマーから選択される粒子を使用する請求項１から７までのいずれか１項記載の方法。
【請求項９】
熱分解珪酸、沈殿珪酸、酸化アルミニウム、二酸化珪素、ドープした珪酸塩、熱分解珪酸塩または粉末状ポリマーから選択される粒子を使用する請求項８記載の方法。
【請求項１０】
アルキルシラン、フルオロアルキルシランおよび／またはジシラザンの群からの少なくとも１種の化合物での処理により粒子に疎水特性を備える請求項１から９までのいずれか１項記載の方法。
【請求項１１】
少なくとも１つの表面に、請求項１から１０までのいずれか１項記載の方法により製造された、水および汚れをはじく被膜が備えられている物品。
【請求項１２】
１２ｍＮｓより大きい衝撃で液滴を衝突することにより物品の表面から保護被膜を除去できる、水および汚れをはじく特性を有する剥離可能な物品用保護被膜。
【請求項１３】
請求項１から１０までのいずれか１項記載の方法により得られる請求項１２記載の保護被膜。
【請求項１４】
搬送の際のおよび売り場での汚れから物品を保護するために保護被膜を使用する請求項１２または１３に記載の保護被膜。
【請求項１５】
汚れおよび水による高い負荷にさらされる物品、特に屋外分野、スキースポーツ、登山スポーツ、自動車スポーツ、オートバイスポーツ、モトクロススポーツ、帆走スポーツのための物品、レジャー分野の織物を被覆するためのおよびテント、日よけ、雨傘、テーブルクロス、キャブリオレの屋根、技術的織物または作業衣服から選択される技術的織物を被覆するための請求項１から１０までのいずれか１項記載の方法の使用。
【請求項１６】
含浸スプレーにおける請求項１から１０までのいずれか１項記載の方法の使用。
【請求項１７】
アルコール中の疎水性粒子の懸濁液を有する含浸スプレー。
【発明の詳細な説明】
【技術分野】
【０００１】
本発明の対象は物品の上に汚れおよび水をはじく平面被膜を製造する方法であり、その際疎水性粒子の被膜が物品の表面に被覆され、こうして物品の表面に汚れおよび水をはじく特性を有する突起を有する表面構造が形成される。
【０００２】
自己浄化被膜の原理は一般に知られている。表面の良好な自己浄化を達成するために、表面はきわめて疎水性の表面のほかに一定の粗さを有しなければならない。構造と疎水性の適当な組み合わせはすでに少ない量の動きの激しい水が表面に付着する汚れ粒子を一緒に運び、表面を浄化することを可能にする（ＷＯ９６／０４１２３号、米国特許第３３５４０２２号）。
【０００３】
欧州特許第０９３３３８８号により、これらの自己浄化表面に１より大きいアスペクト比および２０ｍＮ／ｍより少ない表面エネルギーが必要であることは技術水準である。この場合にアスペクト比は構造の高さと幅の商として定義される。前記基準は自然物に、例えばハスの葉に実現される。疎水性ワックス状材料から形成される植物の表面は互いに数μｍ離れている突起を有する。水滴が実質的に突起の先端でのみ接触する。これらの水をはじく表面は文献に多く記載されている。
【０００４】
スイス特許第２６８２５８号はカオリン、タルク、粘土またはシリカゲルのような粉末を被覆することにより構造化された表面を製造する方法を記載する。粉末は有機珪素化合物をベースとするオイルまたは樹脂により表面に固定される（実施例１〜６）。
【０００５】
欧州特許第０９０９７４７号は自己浄化表面の製造方法を記載する。この表面は５〜２００μｍの高さを有する疎水性突起を有する。この種の表面はシロキサン溶液中の粉末粒子および不活性材料の分散液を被覆し、引き続き硬化することにより製造する。構造を形成する粒子は助剤により基材に固定される。
【０００６】
ＷＯ第００／５８４１０号は物品の表面を人工的に自己浄化することが技術的に可能である結果を生じる。このために必要な突起および溝からなる表面構造は０.１〜２００μｍの範囲の表面構造の突起の間隔および０.１〜１００μｍの範囲の突起の高さを有する。このために使用される材料は疎水性ポリマーおよび持続性疎水化材料からなることが必要である。担体マトリックスからの粒子の分離は回避されなければならない。
【０００７】
疎水性表面を製造するための過フッ素化ポリマーのような疎水性材料の使用は公知である。この表面の更なる開発はμｍ範囲からｎｍ範囲までの表面を構造化することにある。米国特許第５５９９４８９号は相当する大きさの粒子を発射し、引き続き過フッ素化することにより表面を特に撥水性に加工できる方法を開示する。他の方法はＨ.サイトウ等、Ｓｅｒｖｉｃｅ  Ｃｏａｔｉｎｇｓ  Ｉｎｔｅｒｎａｔｉｏｎａｌ、４、１９９７、１６８頁以降に記載されている。ここではフッ素ポリマーからなる粒子を金属表面に被覆し、その際かなり低下した氷結傾向を有する水に対してこうして製造した表面の著しく低下した湿潤能力が示された。
【０００８】
この原理は自然から借用される。小さい接触面は、低い表面エネルギーを有する平らな表面での付着の原因となるファンデルワールスの相互作用を低下する。例えばハス植物の葉は水に対する接触面を低下するワックスからなる突起を有する。
【０００９】
これらの構造化された表面を製造する方法は同様に公知である。射出成形または型押し法でのマスター構造によるこの構造の細部に忠実な型取りのほかに表面上の粒子の被覆を利用する方法も公知である（米国特許第５５９９４８９号）。
【００１０】
近年織物に自己浄化表面を提供することが試みられている。織物にエーロゾルを被覆することにより自己浄化表面を製造できることが見出された。この場合にエーロゾルを、溶剤を用いて織物繊維のポリマーマトリックスに導入する。
【００１１】
ドイツ特許第１０１１８３４８号においてポリマー繊維を自己浄化表面で被覆し、その際構造を形成する粒子を有する溶剤を作用させ、ポリマー繊維の表面を溶剤により溶解し、構造を形成する粒子を溶解した表面に付着し、溶剤を除去することにより自己浄化表面が得られる。この方法の欠点はポリマー繊維を処理する（紡糸、編むこと等）場合に構造を形成する粒子およびこれとともに自己浄化表面を生じる構造が損傷するかまたは場合により全く失われ、これにより自己浄化作用が同様に損失することである。
【００１２】
ドイツ特許第１０１１８３４６号において少なくとも１種の合成および／または天然の織物基材Ａおよび接着剤、樹脂または塗料を有せずに基材Ａと強固に結合している粒子からなる突起および溝を有する人工の少なくとも部分的に疎水性の表面から形成される自己浄化性および撥水性表面を有する織物の面形成物が記載され、この形成物は、粒子を溶解せずに含有する少なくとも１種の溶剤で基材Ａを処理し、溶剤を除去することにより得られ、粒子の少なくとも一部が基材Ａの表面と強固に結合している。しかしこの方法の欠点は織物表面のきわめて費用がかかる仕上げに起因する。この方法では溶剤を正確に織物の基材に調節することが必要である。しかし衣類において一般に混合織物が存在し、これによりこの調節が付加的に複雑になる。溶剤を不正確に調節した場合に、衣類の部分が破壊されることがある。従って仕立てる前に織物表面の処理が必要である。
【００１３】
これらのすべての被覆物は、永久的に物品に被覆され、これにより表面もしくは表面構造の引っ掻き、変色またはその他の損傷の際に被覆物が簡単に除去できず、再び被覆できない欠点を有する。これらの損傷の際に物品を新たに処理し、費用をかけて表面構造から取り出すかまたは廃棄しなければならない。
【００１４】
ＷＯ００／５８４１０号は汚れおよび水をはじく特性を有する剥離可能な被膜の製造方法を記載し、その際ノナコサン（ｎｏｎａｃｏｓａｎ）−１０−オールのような疎水性アルコールまたはノナコサン−５，１０−ジオールのようなアルカンジオールまたはワックスを噴霧することにより被膜を製造する。この被膜は引っ掻き、ブラッシングまたは水での高圧処理のような強い機械的力によりまたは構造形成剤の一部を溶解する洗剤を有する水での処理により物品から引き離すことができる。この場合に被膜を機械的に再び引き離すために、強い力が必要であることが欠点であり、被膜を引き離す際に物品自体が損傷する危険が常に存在する。洗剤を有する水での処理は同様に物品の性質に応じて物品の損傷を生じることがある。
【００１５】
ドイツ特許第１０１３５１５７号には化学的洗浄工程の間に織物を被覆する方法が記載され、洗浄剤に構造を形成する粒子を添加する。洗浄剤として例えばトリクロロエチレンのような比較的腐食性の有機溶剤が提案され、その使用は織物構造に粒子を機械的に固定し、これが被覆すべき物品の損傷を生じることがある。
【００１６】
従って本発明の課題は、反応しやすい材料からなる物品に、かなり安定であり、簡単な手段で剥離できる被膜を備えることができる、汚れおよび水をはじく平面被膜の製造方法を提供することであった。
【００１７】
意想外にも、アルコールおよび例えば疎水性の、構造を形成する珪酸粒子を有する懸濁液を物品の表面に被覆し、引き続きアルコールを除去することにより汚れおよび水をはじく特性を有する被膜が得られ、この被膜が散水の際にかなり安定であり、簡単な手段で再び除去できることが見出された。
【００１８】
従って本発明の対象は、疎水性粒子の被膜が物品の表面に被覆され、物品の表面に汚れおよび水をはじく特性を有する、突起を有する表面構造が形成される、物品の上に剥離可能な、汚れおよび水をはじく平面被膜を製造する請求項１記載の方法であり、疎水性粒子、有利に疎水性珪酸をアルコールに懸濁させ、この懸濁液を物品の少なくとも１つの表面に被覆し、引き続きアルコールを除去することを特徴とする。
【００１９】
同様に本発明の対象は、少なくとも１つの表面に、請求項１から１０までのいずれか１項に記載された方法により製造された、水および汚れをはじく被膜が備えられている物品である。
【００２０】
本発明の対象は更に物品のための水および汚れをはじく特性を有する非永久的保護被膜であり、この保護被膜は１２ｍＮｓより大きい衝撃での液滴の衝突により物品の表面から離すことができる。
【００２１】
そのほか本発明の対象は請求項１から１０までのいずれか１項記載の方法の、汚れおよび水による高い負荷にさらされる、特に屋外分野、スキースポーツ、登山スポーツ、自動車スポーツ、オートバイスポーツ、モトクロススポーツ、帆走スポーツのための物品、レジャー分野の織物を被覆するためのおよびテント、日よけ、雨傘、テーブルクロス、キャブリオレの屋根、技術的織物および作業衣服から選択される技術的織物を被覆するための使用および含浸スプレーへの請求項１から１０までのいずれか１項記載の方法の使用である。
【００２２】
本発明は剥離可能な、汚れおよび水をはじく被膜を製造できる方法を記載する。
【００２３】
本発明は簡単な形式および方法で物品に汚れおよび水をはじく非永久的層を備えることができる利点を有し、その際この被膜を備えることができる物品の選択はアルコールに対する適合性によってのみ決定される。
【００２４】
技術水準による方法と異なり、剥離可能な、汚れをはじく層を有する本発明の被膜は、被覆の際に懸濁基材としてアルコールのみを使用し、わずかに高い圧力でおよび洗剤を使用せずに水による被膜の剥離が行われるので、比較的傷つかない。
【００２５】
本発明の方法を使用して製造した被膜は非永久的であり、従って例えば移送の際のまたは売り場での汚れから新しい物品の保護被膜として特に良好に適している。本発明の保護被膜は高圧下で液滴の作用により問題なく再び剥がすことができる。
【００２６】
疎水性粒子の被膜が物品の表面に被覆され、物品の表面に汚れおよび水をはじく特性を有する突起を有する表面構造を製造する、物品上の剥離可能な、汚れおよび水をはじく平面被膜の製造方法は、疎水性粒子をアルコールに懸濁させ、この懸濁液を物品の少なくとも１つの表面に被覆し、引き続きアルコールを除去することを特徴とする。
【００２７】
アルコールとして室温で液体であるすべてのアルコール、特にメタノール、エタノールおよびイソプロパノールを使用できる。きわめて有利にはアルコールとしてエタノールを使用する。懸濁液がアルコールの混合物を有する場合も有利である。
【００２８】
物品の少なくとも１つの表面への懸濁液の被覆は当業者に公知の方法で行うことができる。有利には懸濁液に物品を浸漬し、引き続き滴下するかまたは物品に懸濁液を吹き付けることにより懸濁液の被覆を行う。意想外にも特に吹き付けによる懸濁液の被覆により特に低い引っ掻きおよび摩耗しやすさを有する保持可能な被膜を特にポリマー表面に製造することができる。これはおそらくポリマー表面上のアルコールが電荷の相殺を容易にし、局所的電場が減少することによる。この減少により粒子を容易に常に存在する粗い表面に固定することができる。吹き付け工程で粒子が動的エネルギーによりなお強固にポリマーマトリックスの存在する粗い表面に挿入する。有利に懸濁液の吹き付けを直径０.０５〜２ｍｍ、有利に０.１〜０.９ｍｍを有するノズルを有する吹き付け装置を使用して行う。懸濁液の吹き付けは有利に１〜１０バールの圧力で行う。
【００２９】
アルコールの除去は蒸発もしくは揮発により行い、高温を使用することによりまたは減圧もしくは真空を使用することにより蒸発もしくは揮発を加速することができる。
【００３０】
粒子として珪酸塩、無機物、金属酸化物、金属粉末、珪酸、顔料またはポリマーから選択される少なくとも１種の材料を有する粒子を使用することができる。特に有利に粒子は珪酸塩、ドープした珪酸塩、無機物、金属酸化物、酸化アルミニウム、珪酸または熱分解珪酸塩、エーロゾルまたは粉末状ポリマー、例えば噴霧乾燥したおよび凝結したエマルジョンまたは低温粉砕ＰＴＦＥであってもよい。特に有利に疎水性粒子として珪酸を使用する。
【００３１】
有利に平均粒子直径０.０２〜１００μｍ、特に０.０１〜５０μｍ、特に有利に０.１〜３０μｍを有する粒子を使用する。一次粒子から０.２〜１００μｍの大きさを有する凝結物または凝集物に団結する粒子も適している。
【００３２】
使用される粒子が構造化された表面を有する場合が有利である。有利にナノメートル範囲、１〜１０００ｎｍ、有利に２〜７５０ｎｍ、特に１０〜１００ｎｍの範囲の不均一な微細構造を有する粒子を使用する。微細構造は前記範囲の高さ、幅および間隔を有する構造であると理解される。これらの粒子は有利に熱分解珪酸、沈殿珪酸、酸化アルミニウム、二酸化珪素、熱分解珪酸塩および／またはドーピング珪酸塩または粉末状ポリマーから選択される少なくとも１種の化合物を有する。
【００３３】
粒子の疎水特性は例えばポリテトラフルオロエチレン（ＰＴＦＥ）の場合のように使用される材料により粒子に内在してもよい。しかし例えばアルキルシラン、フルオロアルキルシランまたはジシラザンの群からの少なくとも１種の化合物で処理した粒子のような、適当な処理により疎水特性を有する疎水性粒子を装入してもよい。粒子として特に疎水化熱分解珪酸、いわゆるエーロシルが適している。疎水性粒子の例は例えばエーロシルＶＰＲ４１１またはエーロシルＲ８２００である。ペルフルオロアルキルシランでの処理および引き続く熱処理により疎水化される粒子の例は、例えばエーロシル９０／３０、シペルネート（Ｓｉｐｅｒｎａｔ］珪酸３５０、酸化アルミニウムＣ、ジルコンシリケート、バナジウムドープまたはエーロパ−ル（Ａｅｒｏｐｅｒｌ）Ｐ２５／２０である。
【００３４】
本発明の懸濁液は有利に０.１〜１０質量％、より有利に０.５〜５質量％、特に１〜２.５質量％の疎水性粒子をアルコール中に有する。
【００３５】
本発明の方法を使用して製造される被膜は保護被膜であり、水をはじき、有利に平均高さ５０ｎｍ〜２５μｍおよび平均間隔５０ｎｍ〜２５μｍ、有利に平均高さ１００ｎｍ〜１０μｍおよび／または平均間隔１００ｎｍ〜１０μｍおよび特に平均高さ１００ｎｍ〜４μｍおよび／または平均間隔１００ｎｍ〜４μｍを有する、粒子および場合により粒子の微細構造により形成される突起を有する。特に有利には本発明の被膜は平均高さ０.３〜１μｍおよび平均間隔０.３〜１μｍを有する突起を有する。突起の平均間隔は本発明の意味で突起の最も高い突起と次に高い突起の間隔であると理解される。突起が円錐の形を有する場合は円錐の先端が突起の最も高い突起である。突起が直方体である場合は直方体の最も上の平面が突起の最も高い突起である。突起の平均幅は有利に５０ｎｍ〜２５μｍ、より有利に１００ｎｍ〜１０ｎｍ、特に０.３〜１μｍである。突起の平均幅は突起の半分の高さで測定され、最も小さい幅と最も大きい幅の平均である。従って円錐またはシリンダーの平均幅はシリンダーもしくは円錐の直径の半分の高さに相当する。立方体の平均幅は側面の長さと平面対角線の長さの和からの平均として得られる。
【００３６】
本発明の方法により製造した表面は有利に１４５°より大きい、より有利に１５０°より大きい、特に１５５°より大きい、特に有利に１６０°より大きい、水に対する接触角を有する。
【００３７】
本発明の被膜は簡単なやり方で噴射水により被覆した物品から再び剥がすことができる。有利に前記被膜は１２ｍＮｓより大きく６０ｍＮｓより小さい、有利に３０ｍＮｓより小さく１５ｍＮｓより大きい衝撃を有する、噴射水を使用して物品から剥がすことができる。被膜を剥がすために水中に洗剤は必要でない。
【００３８】
本発明の方法を使用して少なくとも１つの表面が水および汚れをはじく被膜を備えている物品を製造することができる。物品もしくは被覆すべき表面は例えば金属、プラスチック、ポリマー、木材、セラミックまたはガラスのような種々の物質からなっていてもよい。
【００３９】
被膜が水および汚れをはじく特性を有し、例えば本発明の方法により製造できる本発明の物品用保護被膜は１２ｍＮｓより大きい衝撃を表面に生じる液滴での処理により簡単なやり方で物品の表面から除去することができる。この値は自然界に一般に見出されるような地面に二倍の速度で落下する雨滴の衝撃に相当する。
【００４０】
本発明の保護被膜は、例えば搬送手段、例えば船、飛行機または自動車、例えば自動車、バス、トラック、オートバイ、自転車または工作機械のような物品を搬送の際のおよび売り場での汚れから保護するために使用することができる。
【００４１】
本発明の方法は汚れおよび水による高い負荷にさらされる物品、特に屋外分野、スキースポーツ、登山スポーツ、自動車スポーツ、オートバイスポーツ、モトクロススポーツ、帆走スポーツのための物品、レジャー分野の織物の被覆におよびテント、日よけ、雨傘、テーブルクロス、キャブリオレの屋根、技術的織物または作業衣服から選択される技術的織物の被覆に使用することができる。
【００４２】
本発明の方法は更に含浸スプレーに使用することができる。これらのスプレーを使用して例えば庭用家具、自動車の輪縁、自動車塗料、シャワー、タイル、一般に衛生設備の平面、洗濯場等に剥離可能な汚れおよび水をはじく被膜を備えることができる。これらの含浸スプレーは作用物質として有利に前記のアルコール中の疎水性粒子の懸濁液を有する。
【００４３】
本発明の方法およびその使用を以下に例示的に記載するが、本発明はこれらに限定されない。
【００４４】
図１〜４により本発明の方法および本発明の被膜を詳細に説明するが、本発明はこれに限定されない。
【００４５】
図１は例１に相当してエタノール中１％エーロシルＲ８２００からなる懸濁液に浸漬したＰＥＴフィルムの走査式電子顕微鏡写真を示す。図２は例２により１５ｍＮｓの衝撃を有する噴射水で被膜を除去した同じ物品の写真を示す。物品を損傷せずに被膜を物品から完全に剥離できることを示す。
【００４６】
図３は例３に相当して本発明の被膜が備えられているＰＥＴフィルムの走査電子顕微鏡写真を示す。図４は例４に相当して２０ｍＮｓの衝撃を有する噴射水で被膜を除去した同じ物品の写真を示す。物品を損傷せずに被膜を物品から完全に剥離できることを示す。
【００４７】
例１
ポリエチレンテレフタレートからなるフィルム（ＰＥＴフィルム）をエタノール中１％エーロシルＲ８２００（Ｄｅｇｕｓｓａ社）からなる懸濁液に浸漬する。水を切った後で得られた被膜を乾燥する。自己浄化試験を行い、その際被膜に取り付けられた煤が被膜の散水により洗い落とすことができたことが示された。表面上の測定された水滴の接触角は１５３°であり、水平線に対して４°の角度で６μｌの水滴が平面から流れる。散水により被膜の変化が全く確認されなかった（図１）。
【００４８】
例２
例１からの被覆された物品を噴射水で被膜を除去した。噴射水は１５ｍＮｓの衝撃を有する。噴射水で処理後、被膜が完全に除去されたことが確認できた（図２）。
【００４９】
例３
例１と同じＰＥＴフィルムを、エタノール中１.５％疎水性珪酸（エーロシルＲ８２００、Ｄｅｇｕｓｓａ社）および噴射剤（Ｄｒｉｖｉｓｏｌ（登録商標）、Ｄｅｇｕｓｓａ社）からなる懸濁液を３.２バールの圧力下で有する噴霧ノズルの内容物で噴霧する。噴霧ノズルのノズル直径は０.５ｍｍであった。再び自己浄化試験を行い、その際被膜に取り付けられた煤を被膜の散水により洗い落とすことができたことが示された。６０μｌ液滴の流れ角度は０.２°であり、接触角（前進角および後退角）は１６０.２°および１６０°であった。散水により被膜の変化が全く確認されなかった（図３）。
【００５０】
例４
例３からのプレートに例２に相当して被膜を除去する試験を行った。例２で選択されたパラメーターで被膜が剥がれないことが確認できた。噴射水が２０ｍＮｓの衝撃を有してはじめて被膜を完全にプレートから除去できた（図４）。
【図面の簡単な説明】
【００５１】
【図１】例１に相当してエタノール中１％エーロシルＲ８２００からなる懸濁液に浸漬したＰＥＴフィルムの走査式電子顕微鏡写真である。
【００５２】
【図２】例２により１５ｍＮｓの衝撃を有する噴射水で被膜を除去した同じ物品の走査電子顕微鏡写真である。
【００５３】
【図３】例３に相当して本発明の被膜が備えられているＰＥＴフィルムの走査電子顕微鏡写真である。
【００５４】
【図４】例４に相当して２０ｍＮｓの衝撃を有する噴射水で被膜を除去した同じ物品の走査電子顕微鏡写真である。
【図１】
2005517052.tif 000002
【図２】
2005517052.tif 000003
【図３】
2005517052.tif 000004
【図４】
2005517052.tif 000005
【手続補正書】
【提出日】平成16年4月28日(2004.4.28)
【手続補正１】
【補正対象書類名】特許請求の範囲
【補正対象項目名】全文
【補正方法】変更
【補正の内容】
【特許請求の範囲】
【請求項１】
疎水性粒子の被膜を物品の表面に被覆し、粒子および粒子の微細構造により物品の表面に汚れおよび水をはじく特性を有する突起を有する表面構造を形成することにより、物品の表面から１２ｍＮｓより大きい衝撃を有する液滴を衝突することにより除去できる、物品に剥離可能な汚れおよび水をはじく平面被膜を製造する方法において、表面にナノメートル範囲の不均一な微細構造を有する珪酸および０.２〜１００μｍの大きさを有する凝集物または凝結物に団結する一次粒子からなる疎水性粒子をアルコールに懸濁させ、この懸濁液を物品の少なくとも１つの表面に被覆し、引き続きアルコールを除去することを特徴とする、物品に剥離可能な、汚れおよび水をはじく平面被膜を製造する方法。
【請求項２】
アルコールとしてメタノール、エタノール、またはイソプロパノールを使用する請求項１記載の方法。
【請求項３】
物品の少なくとも１つの表面への懸濁液の被覆を懸濁液に物品を浸漬することにより行う請求項１または２記載の方法。
【請求項４】
物品の少なくとも１つの表面への懸濁液の被覆を物品に懸濁液を噴霧することにより行う請求項１または２記載の方法。
【請求項５】
平均粒子直径０.１〜３０μｍを有する粒子を使用する請求項１から４までのいずれか１項記載の方法。
【請求項６】
アルキルシラン、フルオロアルキルシランおよび／またはジシラザンの群からの少なくとも１種の化合物での処理により粒子に疎水特性を備える請求項１から５までのいずれか１項記載の方法。
【請求項７】
懸濁液を金属、ポリマー、木材、セラミックまたはガラスからなる物品の少なくとも１つの表面に被覆する請求項１から６までのいずれか１項記載の方法。
【請求項８】
アルコール中に疎水性粒子０.５〜５質量％を有する懸濁液を使用する請求項１から７までのいずれか１項記載の方法。
【請求項９】
懸濁液を汚れおよび水による高い負荷にさらされる物品の少なくとも１つの表面に被覆する請求項１から８までのいずれか１項記載の方法。
【請求項１０】
少なくとも１つの表面に請求項１から９までのいずれか１項記載の方法により製造される水および汚れをはじく被膜が備えられている物品。
【請求項１１】
表面が平均高さ５０ｎｍ〜２５μｍおよび平均間隔５０ｎｍ〜２５μｍを有する、粒子および粒子の微細構造により形成される突起を有する請求項１０記載の物品。
【請求項１２】
アルコール中の、表面にナノメートル範囲の不均一な微細構造を有する珪酸および０.２〜１００μｍの大きさを有する凝集物または凝結物に団結する一次粒子からなる疎水性粒子の懸濁液を有する含浸スプレー。
【国際調査報告】
2005517052.tif 000006
2005517052.tif 000007
2005517052.tif 000008
2005517052.tif 000009
2005517052.tif 000010
2005517052.tif 000011